(57)【要約】  本発明は、ｎ個の単一層及びその関連するコンピュータプログラムを有する多層ポリマー構造体の溶媒の混合物に対して浸透のモデルを構築する方法に関する。【選択図】図３
2015506481.tif 000002
【特許請求の範囲】
【請求項１】
ｎ個の単一層（ｎ≧２）を有する多層ポリマー構造体を通して、溶媒の混合物の透過をモデリングする方法であって、該方法は、
１）溶媒混合物Ｅ１からＥｙの幾つかの初期組成を選択するステップであって、溶媒混合物の各組成は、様々な比率で、含酸素化合物（ａ）、脂肪族化合物（ｂ）、及び芳香族化合物（ｃ）のうちから選択された少なくとも２つの化合物の混合物を含む、選択するステップと、
２）溶媒混合物Ｅ１からＥｙの各組成につき、以下のステップ、即ち、
ａ．多層構造体の組成に含まれる各単層につき、
‐前記単層によって吸収された前記溶媒混合物の組成の各化合物（ａ、ｂ、ｃ）の量の測定から成る収着測定であって、その結果、前記層の収着の熱力学的法則に対応するモデルを得る、収着測定と、
‐前記単層を通して前記溶媒混合物の組成の各化合物（ａ、ｂ、ｃ）の部分フラックスの測定による拡散の測定であって、その結果、前記層の拡散の動力学法則に対応するモデルを得る、拡散の測定と
を実施するステップ、
ｂ．空間と時間において、前記多層構造体を離散化するステップであって、空間における前記離散化は、実質的に前記多層構造体の各単層をＸ個のエレメンタリースライスに切断し、その後、ｎ個の単層を有する前記多層構造体を（ｎ−１個）の二重層のサクセションとして見なすことを含み、各二重層が上流単層Ａ及び下流単層Ｂを含む、離散化するステップ、
ｃ．ステップ２ａで各単層に対して測定されたデータに基づいて、
ｃ．１．前記多層構造体の各エレメンタリースライスの間の前記溶媒混合物の組成の各々の前記化合物（ａ、ｂ、ｃ）の部分フラックス（Ｊｉ）を推定するステップ、
ｃ．２．前記多層構造体の各々の上流単層Ａと下流単層Ｂの間の界面において、一方では、前記下流単層Ｂの最大収着上限を、もう一方では、前記下流単層Ｂのインレットにおける前記溶媒混合物の組成を、推定するステップであって、前記組成が前記推定された最大収着上限に限定される、推定するステップ、
ｃ．３．時間に応じて前記多層構造体内の前記溶媒混合物の組成の各化合物の濃度プロファイルが得られるように、時間に応じてスライスからスライスへの質量バランスを実行するステップ、
ｃ．４．前記構造体の単方向性の膨張を考慮して、前記濃度プロファイル、前記部分フラックスのプロファイル、及び前記エレメンタリースライスの厚みを調整するステップ、
ｃ．５．前記構造体のあらゆるポイントにおいて前記部分フラックスが保存的になるまでｃ１からｃ４までのステップを繰り返すステップ、
ｄ．一旦前記部分フラックスが保存的になったら、得られた前記濃度プロファイル及び前記部分フラックスを保管するステップ
を実施するステップと
を実施することを含むことを主に特徴とする方法。
【請求項２】
前記溶媒混合物が、様々な比率で、前記含酸素化合物（ａ）、前記脂肪族化合物（ｂ）、及び前記芳香族化合物（ｃ）のうちから選択された少なくとも２つの化合物の前記混合物を含むエッセンスであることを特徴とする、請求項１に記載の方法。
【請求項３】
前記エッセンスが、様々な比率で、少なくとも１つの前記含酸素化合物（ａ）、前記脂肪族化合物（ｂ）、及び前記芳香族化合物（ｃ）の混合物を含むことを特徴とする、請求項２に記載の方法。
【請求項４】
前記部分フラックスを推定するステップ２のｃ．１の前に、初期化ステップが、前記多層構造体のインレット及びアウトレットにおける収着の値から、前記構造体のインレット及びアウトレットにおいて前記溶媒混合物の組成の各々の前記化合物の対応するアクティビティを計算するステップと、その後、前記構造体のインレット及びアウトレットから各々の前記溶媒ためのリニアアクティビティプロファイルを生成するステップと、その後、このアクティビティプロファイルに基づいて、前記多層構造体の単方向性の膨張を考慮して、前記多層構造体の各スライス内の前記溶媒混合物の組成の各々の前記化合物の局所濃度（Ｃｉ）並びに前記エレメンタリースライスの前記厚みを推定するステップとを含むことを特徴とする、請求項１から３のいずれか一項に記載の方法。
【請求項５】
前記部分フラックスを推定するステップ２のｃ．１が、一方では、各エレメンタリースライス内の前記溶媒混合物の組成の各々の前記化合物の前記局所濃度から、拡散フラックスを、もう一方では、ステップ２ａで測定された前記部分フラックス及び各エレメンタリースライス内の前記溶媒混合物の組成の各々の前記化合物の前記局所濃度から、対流フラックスを、推定するステップを含むことを特徴とする、請求項１から３のいずれか一項に記載の方法。
【請求項６】
ステップ２のｃ２とは異なるポリマー材料の２つの単層の間の界面における処理が、２つの隣接する単層の間に流れの同等性があり、且つ前記下流単層Ｂのインレットにおける各々の前記化合物の前記濃度が前記収着上限を越えることができないという事実に基づいていることを特徴とする、請求項１から３のいずれか一項に記載の方法。
【請求項７】
前記収着上限が、下流単層Ｂの最初のスライスと重なり合う上流単層Ａの最後のスライスの間にアクティビティの連続性があるという仮定に基づいて、前記溶媒混合物の組成の各々の前記化合物の前記アクティビティから計算されることを特徴とする、請求項１から６のいずれか一項に記載の方法。
【請求項８】
各エッセンス組成Ｅ１からＥｙが、１つの組成から別のものに変化する前記化合物（ａ）のうちの１つの容積比（％）を含み、他の化合物（ｂ、ｃ）が全く同じ容積比を有することを特徴とする、請求項１から７のいずれか一項に記載の方法。
【請求項９】
前記エッセンスの組成の数が５から１０の間であることを特徴とする、請求項１から８のいずれか一項に記載の方法。
【請求項１０】
各エッセンス組成が、エタノール（ａ）、イソオクタン（ｂ）、及びトルエン（ｃ）から選択された幾つかの化合物（ａ、ｂ、ｃ）の混合物を含むことを特徴とする、請求項１から９のいずれか一項に記載の方法。
【請求項１１】
コンピュータプログラムであって、前記プログラムがプロセッサによって実行されたときに、請求項１から１０のいずれか一項に記載のモデリングの方法のステップを実行するプログラムコード命令を含む、コンピュータプログラム。
【発明の詳細な説明】
【技術分野】
【０００１】
本発明は、多層ポリマー構造体を通して溶媒の混合物の透過の分野に関する。透過とは、膜を通して、溶媒混合物などの液体を移送することを意味する。より正確には、それは、多層ポリマー構造体を通過する溶媒混合物の各々の成分の分量である。
【０００２】
さらに具体的には、本発明は、多層ポリマー構造体、特にエッセンス、より具体的には燃料タイプのエッセンスを通して溶媒の混合物の透過をモデリングする方法に関する。本発明は、さらに、モデリングの方法に従って透過がモデリングされる多層ポリマー構造体を備える任意の容器、特に燃料タンク、そして最後にモデリングの方法を実装するコンピュータプログラムに関する。
【背景技術】
【０００３】
歴史的に、化学薬品の保管又は運搬に使用される容器又はタンクは、金属で作られてきた。これらの金属物品は、次第により軽量で使い易い単一層プラスチックと置き換えられ、それにより、タンクが複雑な形状で作られ、腐食に強くなることが可能になった。しかしながら、これらの単一層プラスチックタンクはもはや排出規制に適合しないため、単一層ソリューションよりもバリア性の点でより優れたパフォーマンスを発揮するプラスチックソリューションを開発することが必要である。産業上、今日使用されている手段の１つは、前記構造体のバリア性を増大させるため、賢明に選択された種々の材料を組み合わせた多層プラスチック構造体である。特に輸送セクターは、排出及びエネルギー消費を低減させるために、車両の重量を軽減させることを常に求めている。しかしながら、これらの軽量の材料は、最も厳格な気密性に関する規格（ｈｅｒｍｅｔｉｃｉｔｙ  ｓｔａｎｄａｒｄｓ）を満たさなければならない。したがって、燃料タンクのポリマー壁は、燃料から環境への物質移動を制限するために優れたバリア性を有さなければならない。バリアという用語は、エッセンスに対してバリア材を説明するために、記述の中で使用される。バリアとしての役割を最善なかたちで実行するために、タンクの壁は特に多層ポリマー構造体から形成され、各層が燃料内の化合物の少なくとも１つに対してバリアの役割を実行する。
【０００４】
環境への炭化水素の排出を最大限削減するために、環境規格が益々厳しくなっている。したがって、２００９年９月から施行されているヨーロッパ規格のＥｕｒｏ  Ｖでは、検査につき排出が２．０ｇに制限され、１回の検査に最大３６時間までかけることができる。米国の規格であるＰＺＥＶ（部分ゼロ排出車：Ｐａｒｔｉａｌ  Ｚｅｒｏ  Ｅｍｉｓｓｉｏｎ  Ｖｅｈｉｃｌｅ）は、全体の車両に対する３日間の検査の排出を０．３５ｇに制限する。結果的に、この文脈においては、環境への燃料の任意の流出を最大限制限するために、エッセンスに対する透過性を最適化することにより、燃料タンクの壁を最適化する必要がある。
【０００５】
エッセンスは、多くの場合アルコールである、芳香族及び脂肪族化合物の混合物、並びに含酸素化合物の混合物である。さて、ポリマーはエッセンスに含まれるすべての化合物に対してバリアではなく、すべてのポリマーがエッセンスに含まれる同一の化合物に対してバリアではない。したがって、例えば、ポリエチレンは、アルコールに対してはバリアであるが、エッセンスの成分の芳香族化合物であるトルエンに対してはバリアではない。
【０００６】
バリア構造体に使用される主要材料は、エッセンスと接触したときの低レベルの膨張、及びポリマーマトリックス内で拡散する小分子の移動性の低下を特徴とする。これは、多層タンクの産業構造、典型的には年間のオーダーの平衡化に対して非常に長い遅延を課す。さらに、これらの現象の実験的調査では、数多くの測定値の蓄積が要求される。これらの検討事項により、出願人は、タンクの壁に使用されているフィルムよりも遥かに薄いフィルムを基礎として、これらの特徴を実行することになった。実際のところ、フィルムの厚みが二分される度に、その半収着／脱離（ｓｅｍｉ  ｓｏｒｐｔｉｏｎ／ｄｅｓｏｒｐｔｉｏｎ）のための時間が大体４で除算され、質量流量が２の倍数によって増幅される。実験的測定は、１ｍｍの厚みのエッセンスライン（ｅｓｓｅｎｃｅ  ｌｉｎｅ）に対しては平均で１から３か月かかり、最小厚みが３ｍｍのタンクに対して少なくとも１年かかるため、依然として多大な時間を必要とする。
【０００７】
検証を可能にする測定値を得るためにかかる非常に長い時間、或いは別の方法でタンク壁を製造するための多層ポリマー構造体を考慮すると、使用可能であり、且つ規格に準拠した構造体を事前選択することを可能にするモデルを開発する必要が明らかとなった。実験は数か月かかるが、このようなモデリングによって、構造体を１日で検証することが可能になる。
【０００８】
多層構造を通した透過性を予測するモデルは複数あるが、これらのモデルは、二酸化炭素、酸素、若しくは窒素などの単純ガスに対する、又は水蒸気に対する、透過性の調査に関連して使用される。これらのモデルは、例えば、食品の周囲の多層膜の酸素透過性を推定することにより、食品の貯蔵寿命を予測することを可能にする。しかしながら、これらのモデルでは、エッセンスに対する多層構造体の透過性を予測することは可能ではない。実際のところ、エッセンスは溶媒混合物であり、エッセンスの組成は、横断する層の性質及び厚みに応じて、多層構造体の厚みによって変化する。したがって、様々なパラメータ、例えば、エッセンス／ポリマータイプ（収着）の相互作用、２つのポリマー層の間の界面における抵抗、並びにエッセンス及び各層おけるエッセンスの各成分の拡散が考慮されなければならない。
【０００９】
拡散の法則（例えば、フィックの法則）及び各単層に対して画定された収着の法則（例えば、ＵＮＩＱＵＡＣモデル）に基づいて、種々の材料を組み合わせる多層構造体の挙動が予測され、したがって、タンクの構造がこれまで以上に厳しい環境規格に対して有効とされる。
【００１０】
Ｂｅｎｒａｂａｈ、Ｔｈｉｂａｕｌｔ及びＤｉＲａｄｄｏの名前によって２０１１年４月に発表された「多層自動車用プラスチック燃料タンクにおける燃料透過のモデリング」というタイトルの文書で知られている、タンクなどの多層材料を通してエッセンスの透過をモデリングする方法がさらに知られているが、この方法で採用された仮説は、非常に限定的であり、記述されたタンクのすべての層に適用せず、結果的に信頼できる結果を得ることを可能としていない。
【発明の概要】
【００１１】
したがって、本発明は、先行技術の欠点の少なくとも１つを改善することを目標としている。本発明は、特に、タンク構造が簡単に、迅速に、及び効率良く有効とされることができるように、多層ポリマー構造体内のエッセンスの挙動のモデリングを提供することを目標とする。
【００１２】
この目的のために、本発明は、ｎ個の単一層（ｎ≧２）を有する多層ポリマー構造体を通して、溶媒の混合物の透過をモデリングする方法に関し、該方法は、
１）溶媒混合物Ｅ１からＥｙの幾つかの初期組成を選択するステップであって、溶媒混合物の各組成は、様々な比率で、含酸素化合物（ａ）、脂肪族化合物（ｂ）、及び芳香族化合物（ｃ）のうちから選択された少なくとも２つの化合物の混合物を含む、選択するステップと、
２）溶媒混合物Ｅ１からＥｙの各組成につき、以下のステップ、即ち、
ａ．多層構造体の組成に含まれる各単層につき、
‐前記単層によって吸収された溶媒混合物の前記組成の各化合物の量の測定から成る収着測定であって、このステップが、これらの測定データに基づいて、各単層に対する収着の熱力学的法則に対応するモデルを得ることを可能にする、収着測定と、
‐前記単層を通して溶媒混合物の前記組成の各化合物の部分フラックス（ｐａｒｔｉａｌ  ｆｌｕｘ）の測定による拡散の測定であって、このステップが、これらの測定データに基づいて、各単層に対する拡散の動力学法則に対応するモデルを得ることを可能にする、拡散の測定と
を実施するステップ、
ｂ．空間と時間において、前記多層構造体を離散化するステップであって、空間における離散化は、実質的に多層構造体の各単層をＸ個のエレメンタリースライスに切断し、その後、ｎ個の単層を有する前記多層構造体を（ｎ−１個）の二重層のサクセションとして見なすことを含み、各二重層が上流単層Ａ及び下流単層Ｂを含む、離散化するステップ、
ｃ．ステップ２ａで各単層に対して測定されたデータに基づいて、
ｃ．１．前記多層構造体の各エレメンタリースライスの間の溶媒混合物の前記組成の各々の化合物の部分フラックスを推定し、
ｃ．２．前記多層構造体の各々の上流単層Ａと下流単層Ｂの間の界面において、一方では、前記下流単層Ｂの最大収着上限を、もう一方では、前記下流単層Ｂのインレットにおける溶媒混合物の組成を、推定し、前記組成が前記推定された最大収着上限に限定され、
ｃ．３．時間に応じて前記多層構造体内の溶媒混合物の前記組成の各化合物の濃度プロファイルが得られるように、時間に応じてスライスからスライスへの質量バランスを実行し、
ｃ．４．構造体の単方向性の膨張を考慮して、濃度プロファイル、部分フラックスのプロファイル、及びエレメンタリースライスの厚みを調整し、
ｃ．５．構造体のあらゆるポイントにおいて部分フラックスが保存的になるまでｃ１からｃ４までのステップを繰り返すステップ、
ｄ．一旦部分フラックスが保存的になったら、得られた濃度プロファイル及び部分フラックスを保管するステップ
を実施するステップと
を実施することを含むことを主に特徴とする方法。
【００１３】
別の特徴によれば、溶媒混合物は、様々な比率で、含酸素化合物（ａ）、脂肪族化合物（ｂ）、及び芳香族化合物（ｃ）のうちから選択された少なくとも２つの化合物の混合物を含むエッセンスである。より具体的には、エッセンスは、様々な比率で、少なくとも１つの含酸素化合物（ａ）、脂肪族化合物（ｂ）、及び芳香族化合物（ｃ）の混合物を含む。
【００１４】
多層構造体を通したエッセンスの透過をモデリングすることは、種々の性質及び厚みのポリマーの幾つかの層から構成された多層構造体を通して様々な溶媒（エタノール、イソオクタン、及びトルエン）のすべての部分フラックスを予測することを可能にする。モデリングの方法は、したがって、計算に基づいてタンクの構造を最適化することを可能にし、且つタンクを設計するときに時間と費用を節約することを可能にする。該方法は、一方では、構造体の種々の層の厚みを、もう一方では、多層構造体の種々の層を構成する材料を積み重ねる順序を最適化することをさらに可能にする。
【００１５】
該方法の他の任意の特徴によれば、
‐部分フラックスを推定するステップ２のｃ．１の前に、初期化ステップは、多層構造体のインレット及びアウトレットにおける収着の値から、前記構造体のインレット及びアウトレットにおいて溶媒混合物の前記組成の各々の化合物の対応するアクティビティを計算するステップと、その後、構造体のインレット及びアウトレットから各々の溶媒ためのリニアアクティビティプロファイル（ｌｉｎｅａｒ  ａｃｔｉｖｉｔｙ  ｐｒｏｆｉｌｅ）を生成するステップと、その後、このアクティビティプロファイルに基づいて、前記多層構造体の単方向性の膨張を考慮して、前記多層構造体の各スライス内の溶媒混合物の前記組成の各々の化合物の局所濃度並びにエレメンタリースライスの厚みを推定するステップとを含む。
‐部分フラックスを推定するステップ２のｃ．１は、一方では、各エレメンタリースライス内の溶媒混合物の前記組成の各々の化合物の局所濃度から、拡散フラックスを、もう一方では、ステップ２ａで測定された部分フラックス及び各エレメンタリースライス内の溶媒混合物の前記組成の各々の化合物の局所濃度から、対流フラックスを、推定するステップを含む。
‐ステップ２のｃ２とは異なるポリマー材料の２つの単層の間の界面における処理は、２つの隣接する単層の間に流れの同等性があり、且つ下流単層Ｂのインレットにおける各々の化合物の濃度が収着上限を越えることができないという事実に基づいている。
‐収着上限は、下流単層Ｂの最初のスライスと重なり合う上流単層Ａの最後のスライスの間にアクティビティの連続性があるという仮定に基づいて、溶媒混合物の前記組成の各々の化合物のアクティビティから計算される。
‐各エッセンス組成Ｅ１からＥｙは、組成によって異なる１つの化合物（ａ）の容積比（％）を含み、他の化合物（ｂ、ｃ）は、全く同じ容積比を有する。
‐各エッセンス組成は、エタノール（ａ）、イソオクタン（ｂ）、及びトルエン（ｃ）から選択された幾つかの化合物（ａ、ｂ、ｃ）の混合物を含む。
【００１６】
本発明は、さらに、上述のモデリングの方法によって、溶媒の混合物の透過がモデリングされる多層ポリマー構造体で構成される容器に関する。本発明は、具体的には、燃料タンクに関する。
【００１７】
最後に本発明は、さらに、プログラムがプロセッサによって実行されたときに、上述のモデリングの方法のステップを実行するプログラムコード命令を含むコンピュータプログラムに関する。
【図面の簡単な説明】
【００１８】
本発明の他の特定の特徴及び利点は、図面と併せて、以下に例示的で非限定的な実施例として提供される説明を読むことによって明らかになるだろう。
【００１９】
【図１】図１は、モデルエッセンスの組成で使用される溶媒の混合物に対応する概略的な三角図である。
【図２】図２は、単一層ポリマー構造体の透過性の基礎を形成する「収着―拡散」モデルの概略図である。
【図３】図３は、本発明による、モデリングの方法の基本線図である。
【図４】図４は、本発明による、モデリングの方法に使用される細かい数値計算を可能にするために、実質的に複数のエレメンタリースライスに切断された多層構造体の基本線図である。
【図５】図５は、所与の２層構造において種々の組成を有するエッセンスの様々な化合物の、測定及び計算された、部分フラックスを表す曲線図である。
【図６】図６は、別の２層構造において種々の組成を有するエッセンスの様々な化合物の、測定及び計算された、部分フラックスを表す曲線図である。
【図７】図７は、別の３層構造において種々の組成を有するエッセンスの様々な化合物の、測定及び計算された、部分フラックスを表す曲線図である。
【図８】図８は、３層構造の真ん中に配置された層の厚みに応じて、エッセンスの種々の化合物の計算された部分フラックスを表す曲線図である。
【図９】図９は、図８と同じ３層構造の最後の層の厚みに応じて、エッセンスの種々の化合物の計算された部分フラックスを表す曲線図である。
【図１０】図１０は、図８と同じ３層構造の最初の層の厚みに応じて、エッセンスの種々の化合物の計算された部分フラックスを表す曲線図である。
【図１１】図１１は、５層構造のエッセンスの組成における含酸素化合物の容積比に応じて、エッセンスの種々の化合物の計算された部分フラックスを表す曲線図である。
【発明を実施するための形態】
【００２０】
残りの説明では、「エッセンス」という用語は、様々な比率で、含酸素化合物（ａ）、脂肪族化合物（ｂ）、及び芳香族化合物（ｃ）のうちから選択された少なくとも２つの化合物を含む溶媒混合物を意味する。例として、これは香料又は燃料でありうる。
【００２１】
以下で説明されている実施例では、これは芳香族炭化水素、脂肪族炭化水素、及び酸素含有化合物で構成されている燃料である。現在の実例では、いわゆるモデルエッセンスが使用されている。これは、トルエン（化学式はＣ７Ｃ８であり、芳香族化合物を表す）、イソオクタン（化学式はＣ８Ｃ１８であり、脂肪族化合物を表す）、及びエタノール（化学式Ｃ２Ｈ６Ｏであり、酸素含有化合物を表す）で構成されている。しかしながら、本発明はこれらの化合物に限定されない。
【００２２】
図１は、モデルエッセンスの種々の組成で使用されているこれら３つの化合物の種々の混合物に対応する三角図を示す。この図は、ＤＣ１で示されるエタノールタイライン（ｅｔｈａｎｏｌ  ｔｉｅ  ｌｉｎｅ）、及びＤＣ２で示されるトルエンタイライン（ｔｏｌｕｅｎｅ  ｔｉｅ  ｌｉｎｅ）と呼ばれる２つの特定の直線を示す。エタノールタイライン、すなわちＤＣ１は、エタノールの容積の割合が０から１００％まで変動し、トルエンとイソオクタンが均等な容積を有する化合物に対応する。このタイラインは、含酸素化合物を燃料タンク上に加える効果を評価することを可能にする。さらに、トルエンタイライン、すなわちＤＣ２は、トルエンの容積の割合が０から１００％の間で変動し、エタノールとイソオクタンが均等な容積を有する化合物に対応する。これらの２つのタイラインは、交差点Ｉを有し、この交差点Ｉは、これらの２つのラインに対して得られた実験値の一貫性を検証することを可能にする。
【００２３】
モデリングを目的として、２つのタイラインの少なくとも１つに沿って、例えば、エタノールタイラインＤＣ１に沿って、エッセンスＥ１からＥｙの幾つか異なる化合物が、例えば、５個から１０個の間の個数、好ましくは、６個から８個の間の個数選択される。
【００２４】
単一層ポリマー膜１０の透過性は、図２に示された「収着―拡散」モデルに基本的に基づいている。最初の測定は、膜１０の上流面１１、すなわち液体混合物Ｌと直接接触する面の上の収着を測定することから成る。膜１０は、隣接する液体混合物Ｌの反対側で選択的に膨張する。この選択性は、液体混合物Ｌ内に存在する種々の化合物に対して膜を形成する材料の親和性に起因する。これは、膜１０の上流面１１に進入する液体の組成は、液体混合物Ｌの組成と概してかなり違うことを意味する。２番目の測定は、拡散、すなわち膜１０の上流面１１から下流面１２へ拡散する物質の量を測定することから成る。拡散は、動力学から生じる。これは、上流面１１から下流面１２に移動する液体混合物Ｌの各化合物の濃度勾配に依存する。最後に、透過性を計算するために考慮されていない別の現象としては、下流面１２上の蒸発によって、吸収された化合物の脱離Ｅに関する。下流面１２に移動した化合物の分子は、蒸発によって脱離Ｅされる。このステップは、検討される条件で透過プロセスにおいて限定的ではないため、この脱離は、膜の透過の計算に対して何の効果もない。
【００２５】
慣例的には、すべての多層構造体に対して、最初に指定される材料は、液体混合物と接触する材料である。例えば、「バインダー／ＥＶＯＨ）」と呼ばれる２層構造の場合、バインダーの層は液体混合物と接触する上流に位置し、ＥＶＯＨは下流に位置する。
【００２６】
図３は、本発明による、モデリングの方法の基本線図である。
【００２７】
ステップ１０、１１、１２、及び１３：入力データ及び計算の初期化
【００２８】
エッセンスに対する多層構造体の透過性をモデル化できるようになるためには、多層構造体を構成する各ポリマー内のエッセンスの各化合物の収着及び拡散の挙動を知る必要がある。それ故に、エタノール／イソオクタン／トルエンの三成分系の組成の全体範囲に対して、多層構造体を構成する各単層上において５０℃でなされた収着及び脱離の実験測定に基づいてモデリングがなされる。
【００２９】
この目的のために、選択されたモデルエッセンスＥ１からＥｙの各々の化合物（ステップ１０）に対して、多層構造体（１１）の組成に含まれる、２５から２００μｍの間の厚みの、ポリマー単層に対して収着及び脱離の予備実験測定が実行され、多層構造体に対しては、エッセンスに対する透過性の計算が実行されることになっている。したがって、別々になされたこれらの測定は、多層構造体の各々のポリマー材料内のエッセンスの各々の溶媒の挙動を知ることを可能にする。
【００３０】
溶媒による単一層ポリマーの膨張は、２つの異なる相の間の熱力学的平衡とみなすことができる。溶媒と接触するドライポリマーは、化学ポテンシャル勾配を生成する。この化学ポテンシャルの違いは、物質移動及びポリマー材料への溶媒の分子の透過をもたらす原動力の役割を果たす。過度状態に続いて、ポリマー内の溶媒の一定量の存在で定常状態が確立される。熱力学の観点からすると、この平衡は、液相、すなわちモデルエッセンスにおける、及び固形相、すなわち膨張したポリマーにおける、種々の溶媒の化学ポテンシャルの同等性に反映される。
【００３１】
収着の測定は、次いで、膨張したポリマーに対して恒量を得ることに対応する、熱力学的平衡における液体内のポリマーの全体的膨張及び部分的膨張を決定することから成る。この収着の測定は、ステップ１０の選択されたエッセンスＥ１からＥｙの各々の組成の各々の溶媒に対して実行される。このために、単層を構成するポリマーは、各エッセンス組成Ｅ１からＥｙに浸され、膨張したポリマーの重量の測定は、数か月かかるかもしれないが、重量が一定するまで実行される。次に、部分的腫脹が、ガスクロマトグラフィーによる定量化で、各々のエッセンスの組成に対する溶媒の脱離後のエッセンスの各成分に関連して測定される。
【００３２】
ひいては、拡散は、より高い化学ポテンシャルの領域からより低い化学ポテンシャルの領域への媒体内の化学種の移動に反映される、不可逆的移送現象である。この現象は、例えば、拡散フラックスは濃度勾配に比例すると述べるフィックの第１法則によって説明される。拡散の測定は、定常状態条件において、ポリマーの単層を通して経時的に移動する各モデルエッセンスの組成Ｅ１からＥｙのための各溶媒の部分フラックス、すなわち、単位時間及び単位面積で単層を通過する化合物の量、を測定することから成る。この測定は、透過のオンライン分析のためのガスクロマトグラフに連結された透磁率計を用いて有利に実行される。
【００３３】
このようにして実行された実験測定は、次いで、多層構造体の透過をモデリングする方法のための入力データＩ．Ｄ．（ステップ１３）を構成する。
【００３４】
さらに、モデリングの方法を実施するために、３つの溶媒のアクティビティを各ポリマー材料に対する収着平衡において測定された濃度に関連づける収着の法則（ステップ１２）を知ることが必要である。収着平衡のモデル化を可能にするためには、使用される燃料のモデル混合物内の種々の溶媒のアクティビティを知ることが必要である。各モデルエッセンス組成のエタノール、イソオクタン、及びトルエンのアクティビティは、収着の測定のために選択された温度である５０℃で計算される。この計算は、対応する３つ組の液体混合物に適用されるＵＮＩＱＵＡＣ（普遍的疑似化学理論：Ｕｎｉｖｅｒｓａｌ  Ｑｕａｓｉ  Ｃｈｅｍｉｃａｌ  ｔｈｅｏｒｙ）として知られているモデルを基礎として実行される。収着測定は、２つのエタノールタイライン又はトルエンタイラインの少なくとも１つに対応するモデルエッセンスの種々の組成に対して、５０℃における膨張したポリマーの組成を決定するために実施される。膨張したポリマーにおける種々の溶媒のアクティビティは、次いで、５０℃における膨張したポリマーの組成を決定するために実施される収着測定の値から計算される。これらの計算は、四成分系（エタノール／イソオクタン／トルエン／膨張したポリマー）に適用されるＵＮＩＱＵＡＣモデルを使用して実施される。ＵＮＩＱＵＡＣモデルのポリマー／溶媒の二体相互作用（ｂｉｎａｒｙ  ｉｎｔｅｒａｃｔｉｏｎ）のパラメータは、モデリングの結果及び測定の結果がまとまり、それにより各単層のための最適化された収着（１２）の熱力学的法則を得るように、最終的に調整される。その後、モデルの一般化が可能となり、膨張したポリマーにおける３つの溶媒のアクティビティは、膨張したポリマーの組成が既知である場合に、計算することができる。
【００３５】
最終的に、モデリングの方法を実施するために、検討される各ポリマー材料内の溶媒内の局所濃度に応じて、これらの溶媒の拡散の係数の変動を考慮するために、拡散（ステップ１２）の法則を知ることも必要である。各単層を通してエッセンスの組成の各化合物の部分フラックスを測定することによって、各単層のために、各化合物に対して拡散の動力学法則を与えるモデルを得ることが可能である。
【００３６】
種々のポリマーに対する収着平衡の測定に基づいて、構造体の上流、すなわち多層構造体の最初の単層のインレットにおいて、３つの溶媒の濃度が知られており、且つ実験データによって固定されている。下流、すなわち多層構造体の最後の単層のアウトレットにおける濃度は、ゼロに等しいと常にみなされる。境界条件は、したがって、部分フラックスの数値計算のために多層構造体から上流及び下流と画定される。
【００３７】
最後に、ｎ個の単層を有する多層構造体は、（ｎ−１個）の２重層のサクセションとして正式に見なすことができるという原則から始まり、上流単層Ａ及び下流単層Ｂを含む各２重層は、関係する様々な２重層に対する計算の繰返しに従って、多層構造体に対する予測計算が実行される。
【００３８】
ステップ１４から２１：（平行して又は連続して無差別に実施することができる）各組成Ｅ１からＥｙに対する処理
【００３９】
モデリングのために考慮されるべきすべての入力データＩ．Ｄ．を収集した後、モデリングの方法の次のステップ１４は、多層構造体内の濃度プロファイルを初期化することを含む。このために、多層構造体は、空間及び時間において離散化される。空間における多層構造体の離散化は、図４で概略的に表されている。厚みｅの多層構造体は、各スライスの数量の変化を正しく考慮するために実質的に十分に多い数のエレメンタリースライスに切断される。この切断作業は、３つの溶媒の移動の方向に対応する、構造体の厚みｅに応じて実施される。エレメンタリースライスの数量Ｘは、例えば、各ポリマー単層につき、４５から５５の間である。例えば、各ポリマー単層につき５０で固定される。多層構造体を構成する各単層ｃ１．．．Ｃｎは、それぞれ特有の特徴的な厚みｅ１．．．ｅｎを有する。多層構造体を構成する単層の数は、例えば、７に制限される。しかしながら、この数は、調査される多層構造体の性質に応じて、自然とより多くなりうる。
【００４０】
各単層の界面は、各単層のインレット及びアウトレットを考慮するために、最初及び最後のエレメンタリースライスに集中する。２つの隣接するポリマー単層の間の各界面において、上流単層Ａの最後のエレメンタリースライス及び下流単層Ｂの最初のエレメンタリースライスが重複する。流れの連続性を確実なものとするために、これらの２つの重複するスライスと対応する進入及び離脱の流れが均等に保たれる。多層構造体の本当の厚みｅは、構造体の最初のエレメンタリースライスの中心と最後のエレメンタリースライスの中心の間に含まれる。インレット及びアウトレットの組成が一旦知られると、例えば、ＵＮＩＱＵＡＣモデルなどの既知のモデルを使用して対応するアクティビティも計算される。次に、多層構造体を構成するすべての単層を通して、インレット及びアウトレットから検討された各溶媒につき、連続的にリニアアクティビティプロファイルが生成される。モデルエッセンスの組成の各溶媒の局所濃度Ｃｉは、次いで、このようにして生成されたアクティビティプロファイルから各スライスにつき計算される。
【００４１】
局所濃度を考慮して、各エレメンタリースライスの厚みε（ｉ）が、単方向性の拡張ルールに従って、再計算される。構造体の膨張は、単方向性であると見なされる。それは、モデルエッセンスの溶媒の種の移動と同一の方向で行われる。ポリマーの膨張によって引き起されたスライスの厚みの拡張は、ポリマーに吸収された溶媒の容積ｄＶｉ及びドライポリマーの容積Ｖ０に応じて、拡張（ｉ）の係数を用いて計算される。エレメンタリースライスε（ｉ）の厚みは、膨張を考慮に入れて、ε（ｉ）＝ε０（ｉ）×拡張（ｉ）となり、ε０（ｉ）は、ドライポリマーのスライスｉの厚みを表す。膨張の現象は、膜の厚みの増大のため、濃度勾配を減少させる傾向がある。膨張したポリマーのエレメンタリースライスε（ｉ）の厚みを計算した後、各エレメンタリースライス内の各溶媒の濃度勾配を推定することが可能になる。
【００４２】
時間における離散化に関しては、時間増分ｄｔが、構造体の各エレメンタリースライス内の質量バランスを計算することを可能にする。この質量バランスは、次いで、多層構造体内の各々の溶媒の濃度プロファイルが推定されることを可能にする。
【００４３】
ステップ１４で計算された各溶媒の局所濃度から始めて、モデリングの方法の次のステップ１５は、部分フラックスを計算することから成る。したがって、拡散部分フラックス（ｄｉｆｆｕｓｉｏｎ  ｐａｒｔｉａｌ  ｆｌｕｘｅｓ）を計算するためには、拡散フラックスが濃度勾配に比例することに従って、フィックの第１法則を適用する。フィックの第１法則は、各々のいわゆる「混合した」スライス、すなわち図４においてεｍ（ｉ）で示される厚みの、２つの隣接する半スライスから構成される各スライスに対して適用され、各スライス界面を通して拡散部分フラックスが計算される。該計算では、局所濃度及びステップ１４であらかじめ計算された各スライスの厚みの値が使用される。
【００４４】
有利には、対流部分フラックス（ｃｏｎｖｅｃｔｉｏｎ  ｐａｒｔｉａｌ  ｆｌｕｘｅｓ）が加えて考慮される。測定された全体の部分フラックスが拡散部分フラックスと対流部分フラックスの和に等しいことを知った上で、対流部分フラックスは、計算された局所濃度及び測定された全体の部分フラックスから差し引かれる。この場合、対流フラックスを考慮するために、反復計算が実行される。この計算は、部分フラックスにおける変化が無視できるほどになるまで継続される。
【００４５】
次のステップ１６は、多層ポリマー構造体の組成に含まれる各ポリマー単層の間の界面における処理を実施することを含む。多層フィルムの様々な構成に従って、界面における転移に対して、２つの種類の制約を概して識別することができる。これらの転移に対する２種類の制約を図示するために、以下において上流単層Ａ及び下流単層Ｂを含む２層フィルムの例が示される。
【００４６】
最初の制約は、下流単層Ｂが、上流単層Ａよりも、種に対してより透過性が高い場合に関連する。この場合、上流単層Ａ内のこの種の濃度プロファイルは、下流単層Ｂによって生じた喪失に反応するために傾斜的になる。除去は供給よりも速く、したがって、界面において種の蓄積は起こらない。そのため、下流単層Ｂにおけるこの種の濃度は低い。結果として、界面において確立される平衡がないため、アクティビティプロファイルも非連続的であり、且つ動力学的制約に対応する上流拡散法則（ｕｐｓｔｒｅａｍ  ｄｉｆｆｕｓｉｏｎ  ｌａｗｓ）のみによって転移が制御される。
【００４７】
２番目の制約は、下流単層Ｂが、釣合いがとれた態様で、所与の種に対して上流単層Ａよりも大きなバリア効果を有する場合に関連する。この場合、上流単層Ａ内のこの種の濃度プロファイルは、界面の両側の流れの同等性を可能にするために横ばい状態になる。濃濃度勾配が減少するため、次いで物質の蓄積が上流単層Ａ内で行われる。しかしながら、この物質の蓄積は、検討されるアクティビティに対して、各ポリマーに対する各溶媒の濃度の上限を固定する収着の熱力学的法則によって制限される。この理論的な上限は、界面における熱力学的平衡を仮定して計算することができる。この平衡は、界面の両側のすべての種に対するアクティビティの同等性に反映される。この場合、アクティビティのプロファイルは、したがって、２重層全体の上で連続的である。前の場合とは対照的に、制限の要因は、熱力学的属性によって固定される収着上限である。この特定の場合は、したがって、熱力学的制限に対応する。
【００４８】
多層構造体を通した濃度プロファイルは、種々の単層の間の界面のレベルにおいて非連続的である。プロファイルは、各ポリマーの属性及び検討される各溶媒に応じて異なる。このような濃度プロファイルを計算するために、界面における平衡の場合、定常状態条件で各々の種のアクティビティの連続性があると仮定される。次いで、各下流単層Ｂの対する収着上限が、２つの隣接するスライスの間の熱力学的平衡を仮定して推定される。上流単層Ａの下流界面におけるポリマー内の各溶媒のアクティビティを計算するために、例えば、ＵＮＩＱＵＡＣモデルなどの既知の収着モデルを利用することが必要である。一度これらのアクティビティが知られると、界面における平衡の場合のアクティビティの連続性を推定して、逆計算によって、次の下流単層Ｂの上流に進入するエッセンスの組成を計算することが可能になる。
【００４９】
検討されるモデルエッセンスＥ１からＥｙの組成の評価は、したがって、各単層のインレットにおいて実行される。もしこの組成が最初に計算された熱力学的上限を越える場合、この上限の値に制限される。
【００５０】
ステップ１７では、時間と空間における濃度の変化に関するフィックの第２の法則を適用することによって、質量バランスが実行される。この計算のステップは、各エレメンタリースライスにおいて検討されるエッセンスの組成の各溶媒の局所濃度の進化、ひいては、時間に応じた多層構造体内の濃度プロファイルの進化を可能にする。濃度プロファイル及び部分フラックスは、多層構造体の全体上のスライスからスライスへ質量バランスを適用し、各時間増分ｄｔにおいて修正される。
【００５１】
濃度の変化は、時間増分ｄｔから及び部分フラックスのバランスから計算される。これは、特に単層群が互いに大きく異なる透過性を有するとき、計算の集束を確実にするために適切な時間増分を選択することによって制限されなければならない。実際のところ、最も透過性の高い材料は、時間増分ｄｔに対して低い値を設定することにより、最も透過性の低い材料の濃度プロファイルの変化率を制限することに大きく貢献する。これは定常状態に達するために必要な計算時間においてかなり重要な増加として反映される。
【００５２】
ステップ１８：時間増分ｄｔは、各単層における最大相対濃度変化（ｌａｒｇｅｓｔ  ｒｅｌａｔｉｖｅ  ｃｏｎｃｅｎｔｒａｔｉｏｎ  ｃｈａｎｇｅ）ｄＣ／Ｃが、全体の構造体で全く同じ値を越えないように、自動的に調整される。相対濃度変化ｄＣ／Ｃがこの制限を越えた場合、時間増分ｄｔが増加（新しいｄｔ＝古いｄｔ＊１．０１）するか、さもなければ、例えば、０．８倍で減少する。時間において多層構造体を離散化する方法は、概して計算の相違の問題を回避することを可能にする。したがって、最も透過性の低い材料においてプロファイルの確立を促進しながら、各層における質量バランスは一貫性を保ち、言い換えれば、アウトレットの流れはインレットの流れに等しい。
【００５３】
ステップ１９：時間増分ｄｔの調整及び局所濃度の変動の確立の後、時間はｄｔによりインクリメントされる。
【００５４】
ステップ２０：多層構造体内のモデルエッセンスの各化合物の濃度プロファイルは更新され、エレメンタリースライスの対応する厚みは、多層構造体の単方向性の膨張を考慮して調整される。
【００５５】
ステップ２１：計算された部分フラックスが構造体全体を通して保存的であるか、すなわち構造体のあらゆるポイントにおいてフラックスの変化が極めて小さいかをチェックするために検査が実行される。実際のところ、フラックスの変化は、全体のフラックスの１０００分の１より少ないに違いない。一度フラックスが構造体のあらゆるポイントにおいて全く同じになると、計算が終了するか、さもなければ、計算が拡散フラックス及び対流フラックスを推定する最初のステップ（ステップ１５）に戻る。さらに、計算は、フラックスの保存の基準に対して得られた誤差に応じて適用される。システムが定常状態に達したとき、濃度プロファイル及び部分フラックスが保管される。
【００５６】
ステップ２２：計算からの出力
【００５７】
もちろん、モデルエッセンスの各組成Ｅ１からＥｙに対応する実験データ（収着＋部分フラックス）に対して同じ計算が実施される。
【００５８】
一度すべての実験データに対して計算が実施された後、計算されたフラックス及び実験的フラックスを比較することにより、誤差関数が計算される。誤差関数にもはや何の改善もないとき、計算は終了し、最適化されたパラメータが保存され、それと同様に、濃度プロファイル、部分フラックス、及び調査されたシステムの様々な特徴が保存される。
【００５９】
このようにして実行されたモデリングは、計算に基づいてタンク用の多層ポリマー構造体を最適化することを可能にする。これは、タンクを設計するにあたって、多くの時間、そして費用を節約することを可能にする。典型的には、計算は１日かかるが、測定は産業燃料用タンクに対して１年以上かかる。さらに、このモデリングは、種々の材料を積み重ねる順序を定義し、且つその厚みを調整することを可能にする。最後に、モデリングに基づいて、新しい材料を検討し、これまで想定しなかった新しい構造を設計することが可能である。
【００６０】
例１：
物質移動のモデリングは、２層構造に対して実行され、モデリングの結果は、この同じ２層構造で実験的に測定された値と比較された。これらの比較の結果は、図５の曲線によって表される。
【００６１】
２層構造は、９μｍの厚さのバインダーの層及び２４μｍの厚さのＨＤＰＥ（高密度ポリエチレン）の層を含むフィルムである。エッセンスは上流層の側、すなわちバインダーの層の上にある。使用されるバインダーは、無水マレイン酸グラフトＬＬＤＰＥ、すなわち無水マレイン酸でグラフトされた直鎖状低密度ポリエチレンである。測定及びモデリングは、エッセンスの種々の組成に対して実施された。典型的には、エタノールの容積比（％）は、０から１００％へと変動し、その一方で、他の２つの炭化水素のイソオクタンとトルエンの間では全く同じ容積比が保持される。したがって、エッセンスの組成が１０％のエタノールを含むとき、４５％のイソオクタンと４５％のトルエンを含む。同様に、別のエッセンスの組成が６０％のエタノールを含むとき、２０％のイソオクタンと２０％のトルエンを含む。エッセンスの種々の化合物の部分フラックスは、５０℃の温度で測定及びモデル化される。空白のシンボルは測定に対応し、塗りつぶされたシンボルのある曲線は計算に対応する。
【００６２】
エッセンスの組成の全体範囲にわたって、計算と測定との間に非常に良好な調和がある。
【００６３】
例２：
同じモデリングが、２５μｍの厚さのＥＶＯＨ（ポリ（エチレン‐ｃｏ‐ビニルアルコール））及び１０μｍの厚さのバインダーの下流層の、エッセンスと接触する上流層を含む、別の２層フィルムに対して実施された。前の例と同様に、使用されるバインダーは、無水マレイン酸グラフトＬＬＤＰＥである。これらの比較の結果は、図６の曲線によって表される。
【００６４】
この場合も、エッセンスの組成の全体範囲にわたって、計算（塗りつぶされたシンボル）と測定（空白のシンボル）との間に非常に良好な調和がある。
【００６５】
例３：
同じモデリングが、２５μｍの厚さのＨＤＰＥ（高密度ポリエチレン）、１１μｍの厚さのバインダー（無水マレイン酸グラフトＬＬＤＰＥ）の層、及び１０μｍの厚さのＥＶＯＨ（ポリ（エチレン‐ｃｏ‐ビニルアルコール））の、エッセンスに接触する上流層を含む、別の３層フィルムに対して実施された。これらの比較の結果は、図７の曲線によって表される。
【００６６】
かさねて、エッセンスの組成の全体範囲にわたって、計算（曲線）と測定（空白のシンボル）との間にとても良い調和がある。
【００６７】
例４：層の厚みの影響
この構造体の全体的な透過性に対する、多層構造体の組成内に含まれる各々の単層の厚みの影響がモデル化された。
【００６８】
計算は、各々の層の厚みが個別に変化する５つの層で構成される構造体に対して実施された。より正確には、多層構造体は以下の層を含む：ＨＤＰＥ（高密度ポリエチレン）／バインダー（無水マレイン酸グラフトＬＬＤＰＥ）／ＥＶＯＨ（ポリ（エチレン‐ｃｏ‐ビニルアルコール））／バインダー／ＨＤＰＥ。さらに、計算は、容積比でエタノールを２０％、イソオクタンを４０％、トルエンを４０％含むエッセンスＥ２０のモデルを用いて５０℃で行われる。
【００６９】
図８は、ＥＶＯＨの層の厚みに応じて、エッセンスＥ２０の種々の溶媒の部分フラックスの進化を示す。構造体の真ん中に配置されたこのポリマーの厚みが増大するとき、トルエンの流れは急速に減少することが見られる。イソオクタンの流れは既に極めて低いため、それほど影響を受けない。しかしながら、反対に、エタノールの流れは、多層構造体内のＥＶＯＨの厚みとともに増大することが興味深い。要約すると、ＥＶＯＨの層の厚みを増大させることは、エタノールに関しては全体的なバリア効果を犠牲として、炭化水素の流れを著しく減少させることを可能にする。
【００７０】
図９及び１０は、構造体の下流及び上流それぞれのＨＤＰＥの層の厚みの影響を示す。全体的に、ＨＤＰＥのこれらの層の一方又は他方の厚みを増大させることは、エタノール及びトルエンの部分フラックスを減少させることを可能にするが、検討される多層構造体に対しては既に極めて低いイソオクタンの流れへの効果はそれほど明白ではない。ＨＤＰＥの上流層の厚みが下流層の厚みと比較して増大すれば、透過性の減少の効果はより大きい。実際のところ、ＨＤＰＥの上流層は、燃料のモデル混合物と直接接触し、後続の層、特にＥＶＯＨのために保護的な役割を果たす。ＨＤＰＥの下流層に関しては、高い拮抗作用をもつ２つの層のポリマーの後に続くため、役割は小さい。
【００７１】
例５：モデルエッセンスの組成の影響
多層構造体の透過性に対するモデルエッセンスの組成の影響の調査は、実用的な理由から極めて重要である。実際のところ、現状では、エッセンスの組成は、製造者及び法律に応じて、国際規模で著しく変化する。バイオエタノールなどの生物学的ルートに由来する添加物の割合は、８０％、又はブラジルなどの特定の国では１００％に達しうる。結果的に、このように燃料に大きな多様性があるため、燃料タンクのバリア効果は、依然として国際環境規格に適合するに十分であることに相当な自信をもつことが重要である。
【００７２】
この目的をもって、各々の層に対してそれぞれ２４００／１００／１００／１００／１０００ミクロンの厚みをもつＨＤＰＥ／バインダー／ＥＶＯＨ／バインダー／ＨＤＰＥの５つの層のフィルムに対して予測がなされた。燃料のモデル混合物の組成は、エタノールタイライン、すなわち、０から１００％に変動する、エタノールの容積含有率の増大を伴うエッセンスのモデル、及びイソオクタンとトルエンの均等の容積割合に基づく。
【００７３】
図１１は、部分フラックス及びフラックス合計（ＪＴｏｔ）に対するこのモデルエッセンスの組成の影響を評価することを可能にする。
【００７４】
部分フラックスに関しては、調査されたエッセンスのエタノール含有量に関わらず、イソオクタンの流れは、他の２つの溶媒の流れよりもいつもはるかに少なく、研究された組成の範囲にわたって著しい変化を示さない。エタノールの流れについては、５０％のエタノール含有量にほぼいつも達し、アルコールがさらに濃い混合物に対してわずかに増加する。ここでは、ＨＤＰＥの上流層の役割は、したがって、この極性化合物の流れを制限するために非常に重要に見える。最後に、モデルエッセンスの組成の変化によって最も影響を受ける化合物はトルエンである。図１１は、トルエンがエタノールの低含有量（約１０％）に対して最大となり、アルコールの含有量が増大すると大きく減少することを示す。観察された最大値は、エタノールの含有量が増大するときにトルエンの含有量が減少することに対応せず、これは、エタノールによるＥＶＯＨの層の可塑化効果につながっている可能性が高い。この最大値を越えると、エタノールによる可塑化効果はトルエン含有量の減少によって十分以上に埋め合わされ、そして、トルエン含有量は概して著しく減少する。
【００７５】
もし全体的な透過性に興味をもつならば、それは２つの極端な組成（０％及び１００％のエタノール）に対して低いままである。しかしながら、エッセンスに１０％のエタノールを加えるだけで、ＥＶＯＨの層のバリア効果の減少により、全体の透過性はほぼ倍になり、その後、広範囲の組成に対して、準安定レベル（約０．０４ｇ／ｈ／ｍ２）に留まる。結論としては、シミュレーションの結果に従って、エタノールの存在は、ＨＤＰＥ／バインダー／ＥＶＯＨ／バインダー／ＨＤＰＥ多層フィルムのバリア性能を低下させることができるが、この低下は２に近い倍数による透過性の増大に制限されるに留まる。
【００７６】
例６：多層フィルムの構造の影響
最終的な研究は、可能な限り低い透過性を与えるために、種々の層の配置を最適化できるようになることを目的として、層の配置の影響を検討した。今に至るまで、産業的に又は実験室において、検査された多層構造体は、ほとんどすべて同じ構造を有し、側面にＨＤＰＥの２つの層及び真ん中にＥＶＯＨの層を有する。比較のために、種々の層の逆配置のためにフラックスが計算された。
【００７７】
研究されたフィルムは、したがって、５つの層、ＥＶＯＨ／バインダー／ＨＤＰＥ／バインダー／ＥＶＯＨで構成され、それぞれ各層が５０／１００／５００／１００／５０マイクロンの厚みを有し、２０／４０／４０の容積割合の組成でエタノール／イソオクタン／トルエンの燃料のモデル混合物に対して透過性がシュミレーションされる。ＥＶＯＨが湿気に対して非常に敏感であるため、種々の層のこの配置は、産業上の用途には現実的に使えないようであることに注目すべきである。しかしながら、この配置の調査は、産業界で広く使用されている逆配置との比較を提供することができる。この比較の結果は、表１に要約される。
【００７８】
【表１】
2015506481.tif 000003
【００７９】
配置が逆転している一方で各層が同一の厚みを有する、２つの多層構造体を比較すると、エタノールの部分フラックスが約２倍高いため、ＥＶＯＨが２つの外側面に配置されるとき、全体の透過性が４０％増加する。しかしながら、逆の配置をもつこの多層構造体は、炭化水素に関してより良いバリア効果を提供する。
【００８０】
本発明によるモデリングの方法は、したがって、種々の性質及び厚みのポリマーの幾つかの層から構成された多層構造体を通して様々な溶媒（エタノール、イソオクタン、及びトルエン）のすべての部分フラックスを予測することを可能にする。さらに、該方法は、一方では、構造体の種々の層の厚みを、もう一方では、多層構造体の種々の層を構成する材料を積み重ねる順序を最適化することを可能にする。したがって、タンク構造体は、環境規格への最適な適合のために、これらの計算に基づいて迅速にモデル化することができる。
【００８１】
最後に、このモデリングの方法は、プログラム自体がプロセッサによって実行される、該方法のステップを実行するプログラムコード命令を含む、コンピュータプログラムによって有利に実施される。
【図１】
2015506481.tif 000004
【図２】
2015506481.tif 000005
【図３】
2015506481.tif 000006
【図４】
2015506481.tif 000007
【図５】
2015506481.tif 000008
【図６】
2015506481.tif 000009
【図７】
2015506481.tif 000010
【図８】
2015506481.tif 000011
【図９】
2015506481.tif 000012
【図１０】
2015506481.tif 000013
【図１１】
2015506481.tif 000014
【国際調査報告】
2015506481.tif 000015
2015506481.tif 000016
2015506481.tif 000017
2015506481.tif 000018
2015506481.tif 000019
2015506481.tif 000020
2015506481.tif 000021